ВЫСОКОТЕМПЕРАТУРНОЕ ЭЛЕКТРОХИМИЧЕСКОЕ УСТРОЙСТВО СО СТРУКТУРОЙ С ВЗАИМОСЦЕПЛЕНИЕМ

1. Структура электрохимического устройства, содержащая:
пористый металлический слой; и
керамический слой;
причем механическое взаимосцепление керамического слоя и пористого металлического слоя обеспечивается в результате взаимопроникновения.
2. Структура по п.1, отличающаяся тем, что керамический слой является плотным.
3. Структура по п.1, отличающаяся тем, что керамический слой является пористым.
4. Структура по п.3, отличающаяся тем, что структура дополнительно содержит плотный керамический слой, смежный с пористым керамическим слоем.
5. Структура по п.4, отличающаяся тем, что пористый керамический слой обладает ионной проводимостью.
6. Структура по п.5, отличающаяся тем, что пористый керамический слой и плотный керамический слой имеют один и тот же состав керамики.
7. Структура по п.1, отличающаяся тем, что керамика представляет собой YSZ (диоксид циркония, стабилизированный оксидом иттрия).
8. Структура по п.1, отличающаяся тем, что металл представляет собой ферритную нержавеющую сталь.
9. Структура по п.7, отличающаяся тем, что пористый YSZ пропитывают катализатором.
10. Структура по любому из пп.4-9, отличающаяся тем, что структура дополнительно содержит второй пористый керамический слой или пористый керметный слой, смежный с плотным керамическим слоем.
11. Структура по п.10, отличающаяся тем, что структура дополнительно содержит второй пористый металлический слой, смежный со вторым пористым керамическим или керметным слоем.
12. Структура по п.3, отличающаяся тем, что структура дополнительно содержит пористый керметный слой, смежный с пористым керамическим слоем.
13. Структура по п.12, отличающаяся тем, что структура дополнительно содержит плотный керамический слой, смежный с пористым керметным слоем.
14. Структура по п.1, отличающаяся тем, что плотность металлического слоя составляет менее 60%.
15. Структура по п.1, отличающаяся тем, что пористый металлический слой содержит металлические частицы с шероховатыми поверхностями.
16. Структура по п.1, отличающаяся тем, что взаимопроникновение керамики в металл происходит на глубину, превышающую высоту средней точки профиля поверхности металлических частиц пористого металлического слоя.
17. Структура по пп.1 и 2, отличающаяся тем, что пористый металлический слой и плотный керамический слой подвергают совместному спеканию.
18. Структура по п.4, отличающаяся тем, что устройство представляет собой твердооксидный топливный элемент или его компонент, у которого из пористой керамики выполнены электроды, из плотной керамики - электролит, а из пористого металла - по меньшей мере, одно из: несущей конструкции и токового коллектора.
19. Способ изготовления структуры электрохимического устройства, содержащий этапы:
создания пористого металлического слоя;
нанесения необожженного керамического слоя на пористый металлический слой; и
спекания слоев;
причем механическое взаимосцепление керамического слоя и пористого металлического слоя происходит в результате взаимопроникновения пористого металла и керамики.
20. Способ по п.19, отличающийся тем, что керамический слой является плотным.
21. Способ по п.19, отличающийся тем, что керамический слой является пористым.
22. Способ по п.21, отличающийся тем, что структура дополнительно содержит плотный керамический слой, смежный с пористым керамическим слоем.
23. Способ по п.22, отличающийся тем, что пористый керамический слой обладает ионной проводимостью.
24. Способ по п.23, отличающийся тем, что пористый керамический слой и плотный керамический слой имеют один и тот же состав керамики.
25. Способ по п.19, отличающийся тем, что керамика представляет собой YSZ (диоксид циркония, стабилизированный оксидом иттрия).
26. Способ по п.19, отличающийся тем, что металл представляет собой ферритную нержавеющую сталь.
27. Способ по п.25, отличающийся тем, что пористый YSZ пропитывают катализатором.
28. Способ по любому из пп.22-27, отличающийся тем, что структура дополнительно содержит второй пористый керамический слой или пористый керметный слой, смежный с плотным керамическим слоем.
29. Способ по п.28, отличающийся тем, что структура дополнительно содержит второй пористый металлический слой, смежный со вторым пористым керамическим или керметным слоем.
30. Способ по п.21, отличающийся тем, что структура дополнительно содержит пористый керметный слой, смежный с пористым керамическим слоем.
31. Способ по п.30, отличающийся тем, что структура дополнительно содержит плотный керамический слой, смежный с пористым керметным слоем.
32. Способ по п.19, отличающийся тем, что плотность металлического слоя составляет менее 60%.
33. Способ по п.19, отличающийся тем, что пористый металлический слой содержит металлические частицы с шероховатыми поверхностями.
34 Способ по п.19, отличающийся тем, что взаимопроникновение керамики в металл происходит на глубину, превышающую высоту средней точки профиля поверхности металлических частиц пористого металлического слоя.
35. Способ по пп.19 и 20, отличающийся тем, что пористый металлический слой и плотный керамический слой подвергают совместному спеканию.
36. Способ по п.22, отличающийся тем, что устройство представляет собой твердооксидный топливный элемент или его компонент, у которого из пористой керамики выполнены электроды, из плотной керамики - электролит, а из пористого металла - по меньшей мере, одно из: несущей конструкции и токового коллектора.